(57)【要約】【課題】本発明は、感光体表面に球状突起２０３と呼ばれる異常成長部分が存在しても、それが画像上に現れず、画像欠陥を大幅に改善させることができる電子写真感光体の製造方法を提供する。【解決手段】非単結晶材料からなる層を含む電子写真感光体の製造方法において、第１ステップとして、排気手段と原料ガス供給手段を備えた真空気密可能な成膜炉内に導電性の表面を有する基体２０１を設置し、少なくとも原料ガスを高周波電力により分解し、該基体上に少なくとも、非単結晶材料からなる第１の層２０２を堆積する工程と、第２ステップとして、第１の層を堆積した基体を大気に晒す工程と、第３ステップとして、成膜炉内で少なくとも原料ガスを高周波電力により分解し、該第１の層上に非単結晶材料から成る上部阻止層２０５を含む第２の層を堆積させる工程とを有することを特徴とする電子写真感光体の製造方法。【選択図】　　図２
2004126540.tif 000002
【特許請求の範囲】
【請求項１】
非単結晶材料からなる層を含む電子写真感光体の製造方法において、
第１ステップとして、排気手段と原料ガス供給手段を備えた真空気密可能な成膜炉内に導電性の表面を有する基体を設置し、少なくとも原料ガスを高周波電力により分解し、該基体上に少なくとも、非単結晶材料からなる第１の層を堆積する工程と、
第２ステップとして、第１の層を堆積した基体を、酸素および水蒸気を含むガスに晒す工程と、
第３ステップとして、成膜炉内で少なくとも原料ガスを高周波電力により分解し、該第１の層上に非単結晶材料から成る上部阻止層を含む第２の層を堆積させる工程と
を有することを特徴とする電子写真感光体の製造方法。
【請求項２】
前記の酸素および水蒸気を含むガスが、大気であることを特徴とする請求項１記載の電子写真感光体の製造方法。
【請求項３】
前記第２ステップにおいて、前記第１の層を堆積した基体を一旦、前記成膜炉から取り出すことにより大気に晒すことを特徴とする請求項２記載の電子写真感光体の製造方法。
【請求項４】
前記第１の層が、少なくともシリコン原子を母材とし、水素原子及び／またはハロゲンを含有する非単結晶材料であることを特徴とする請求項１〜３のいずれかに記載の電子写真感光体の製造方法。
【請求項５】
前記上部阻止層が、少なくともシリコン原子を母材とし、更に炭素、酸素、窒素原子の少なくとも１つを含有する非単結晶材料であることを特徴とする請求項１〜４のいずれかに記載の電子写真感光体の製造方法。
【請求項６】
前記上部阻止層が、更に導電性を制御する不純物原子を含有する非単結晶材料であることを特徴とする請求項１〜５のいずれかに記載の電子写真感光体の製造方法。
【請求項７】
前記上部阻止層に含有される前記導電性を制御する不純物原子が、周期表第１３族または第１５族元素であることを特徴とする請求項６記載の電子写真感光体の製造方法。
【請求項８】
前記上部阻止層に含有される前記周期表第１３族または第１５族元素の含有量が１００原子ｐｐｍ以上、３００００原子ｐｐｍ以下であることを特徴とする請求項６または７記載の電子写真感光体の製造方法。
【請求項９】
前記上部阻止層の膜厚が、第２の層を堆積した後の前記電子写真感光体の表面に存在する球状突起のうち、最大の球状突起の直径の１０−４倍以上であり、かつ、１μｍ以下となるように前記上部阻止層を成膜することを特徴とする請求項１〜８のいずれかに記載の電子写真感光体の製造方法。
【請求項１０】
前記第３ステップにおいて、前記上部阻止層の上に更に表面層を積層する工程を含むことを特徴とする請求項１〜９のいずれかに記載の電子写真感光体の製造方法。
【請求項１１】
前記表面層が、少なくともシリコン原子を母材とし、更に炭素、酸素、窒素原子の少なくとも１つを含有する非単結晶材料からなることを特徴とする請求項１０記載の電子写真感光体の製造方法。
【請求項１２】
前記第２ステップにおいて、更に前記第１の層の表面を加工する工程を含むことを特徴とする請求項１〜１１のいずれかに記載の電子写真感光体の製造方法。
【請求項１３】
前記第１の層の表面を加工する工程が、前記第１ステップにおいて堆積された第１の層表面に存在する突起物の少なくとも頭頂部を除去する工程であることを特徴とする請求項１２記載の電子写真感光体の製造方法。
【請求項１４】
前記第１の層の表面を加工する工程が、研磨加工であることを特徴とする請求項１２または１３記載の電子写真感光体の製造方法。
【請求項１５】
前記研磨加工は、前記第１ステップにおいて堆積された前記第１の層表面の突起物を研磨し、表面を平坦化するものであることを特徴とする請求項１４記載の電子写真感光体の製造方法。
【請求項１６】
前記研磨加工は、前記第１ステップにおいて堆積された前記第１の層の表面に研磨テープを弾性ゴムローラを用いて当接させ、前記基体とともに移動される前記第１の層表面の移動速度と、前記研磨テープを当接させる弾性ゴムローラの回転移動速度との間に、相対的な速度差を設けることによりなされることを特徴とする請求項１４または１５記載の電子写真感光体の製造方法。
【請求項１７】
前記第２ステップにおいて、更に前記第１の層を積層した感光体の検査を行う工程を有することを特徴とする請求項１〜１６のいずれかに記載の電子写真感光体の製造方法。
【請求項１８】
前記第２ステップにおいて、前記第３ステップに進む前に前記第１の層の表面を水と接触させ、洗浄処理することを特徴とする請求項１〜１７のいずれかに記載の電子写真感光体の製造方法。
【請求項１９】
導電性の表面を有する円筒状基体とシリコン原子を母体とする非単結晶材料からなる光導電層を含む第１層と、シリコン原子を母体とし、周期表第１３族元素または第１５族元素を含有する非単結晶材料からなる上部阻止層を含む第２の層とを有しており、
前記第１の層の表面に存在する球状突起物の頭頂部が除去されていることを特徴とする電子写真感光体。
【請求項２０】
前記上部阻止層の層厚が、前記第１の層の表面に存在する球状突起物のうち、最大の直径を有する球状突起の直径の１０−４倍以上であり、かつ１μｍ以下であることを特徴とする請求項１９に記載の電子写真感光体。
【請求項２１】
前記上部阻止層は、更に炭素、酸素、窒素原子の内少なくとも１つを含有していることを特徴とする請求項１９または２０に記載の電子写真感光体。
【請求項２２】
前記第１の層にはシリコン原子を母体とし、周期表第１３族元素または第１５族元素を含有する非単結晶材料からなる下部阻止層を含んでいることを特徴とする請求項１９〜２１に記載の電子写真感光体。
【請求項２３】
請求項１９〜２２に記載の電子写真感光体を用いた電子写真装置。
【発明の詳細な説明】
【０００１】
【発明の属する技術分野】
本発明は、画像欠陥が少なく帯電能が高くて濃度が濃い、良好な画像形成を長期間維持することができるアモルファスシリコン電子写真感光体を安価に製造する方法、及びその電子写真感光体、並びに電子写真装置に関する。
【０００２】
【従来の技術】
固体撮像装置、あるいは像形成分野における電子写真用電子写真感光体や原稿読み取り装置における光導電層を形成する材料として、高感度でＳＮ比［光電流（Ｉｐ）／（Ｉｄ）］が高く、照射する電磁波のスペクトル特性にマッチングした吸収スペクトル特性を有すること、光応答性が速く、所望の暗抵抗値を有すること、使用時において人体に無公害であること、さらには固体撮像装置においては、残像を所定時間内に容易に処理することができる等の特性が要求される。特に事務機としてオフィスで使用される電子写真感光体の場合には、上記の使用時における無公害性は重要な点である。
【０００３】
この様な観点に立脚して注目されている材料に、水素やハロゲン原子等の一価の元素でダングリングボンドが修飾されたアモルファスシリコン（以後、「ａ−Ｓｉ」と表記する）があり、例えば特開昭５４−８６３４１号公報には電子写真用電子写真感光体への応用が記載されている。
【０００４】
従来、導電性基体上にａ−Ｓｉからなる電子写真感光体を形成するに形成方法として、スパッタリング法、熱により原料ガスを分解する方法（熱ＣＶＤ法）、光により原料ガスを分解する方法（光ＣＶＤ法）、プラズマにより原料ガスを分解する方法（プラズマＣＶＤ法）等、多数知られている。なかでもプラズマＣＶＤ法、すなわち、原料ガスを直流または高周波、マイクロ波などのグロー放電によって分解し、導電性基体上に堆積膜を形成する方法は電子写真感光体の形成方法等、現在実用化が非常に進んでいる。
【０００５】
このような堆積膜の層構成として、従来から行われてきたａ−Ｓｉを母体とし、適宜修飾元素を添加した電子写真感光体に加えて、更に表面側に阻止能を持った、いわゆる表面層や上部阻止層を積層する構成も提案されている。
【０００６】
例えば特開平０８−１５８８２号公報では、光導電層と表面層との間に、炭素原子の含有量を表面層より減らし、伝導性を制御する原子を含有させた中間層（上部阻止層）を設けた感光体が開示されている。
【０００７】
【発明が解決しようとする課題】
このような従来の電子写真感光体形成方法により、ある程度実用的な特性と均一性を持つ電子写真感光体を得ることが可能になった。また真空反応容器内の清掃を厳格に行えばある程度欠陥の少ない電子写真感光体を得ることは可能である。しかし、これら従来の電子写真感光体の製造方法では、例えば電子写真用電子写真感光体のように大面積で比較的厚い堆積膜が要求される製品については、均一膜質で光学的及び電気的諸特性の要求を満足し、かつ電子写真プロセスにより画像形成時に画像欠陥の少ない堆積膜を高収率で得るのは難しいという問題がある。
【０００８】
特に、ａ−Ｓｉ膜は基体表面に数μｍオーダーのダストが付着していた場合、成膜中にそのダストを核として異常成長、いわゆる「球状突起」が成長してしまうという性質を持っている。球状突起はダストを起点とした円錐形を逆転させた形をしており、正常堆積部分と球状突起部分の界面では局在準位が非常に多いために低抵抗化し、帯電電荷が界面を通って基体側に抜けてしまうという性質を持っている。このため、球状突起のある部分は、画像上ではべた黒画像で白い点となって現れる（反転現像の場合はべた白画像に黒い点となって現れる）。このいわゆる「ポチ」と呼ばれる画像欠陥は年々規格が厳しくなっており、大きさによってはＡ３用紙に数個存在していても不良として扱われることがある。さらには、カラー複写機に搭載される場合にはさらに規格は厳しくなり、Ａ３用紙に１個存在していても不良となる場合がある。
【０００９】
この球状突起は、ダストを起点としているため、使用する基体は成膜前に精密に洗浄され、成膜装置に設置する工程は全てクリーンルームあるいは真空下で作業が行われる。このようにして、成膜開始前に基体上に付着するダストは極力少なくするよう努力されてきており、効果を上げてきた。しかし、球状突起の発生原因は基体上に付着したダストのみではない。すなわち、ａ−Ｓｉ感光体を製造する場合、要求される膜厚が数μｍから数１０μｍと非常に厚いため、成膜時間は数時間から数十時間に及ぶ。この間に、ａ−Ｓｉ膜は基体のみではなく、成膜炉壁や成膜炉内の構造物にも堆積する。これらの炉壁、構造物は基体のように管理された表面を有していないため、場合によっては密着力が弱く、長時間に渡る成膜中に膜剥がれを起こす場合があった。成膜中に僅かでも剥がれが発生すると、それがダストとなり、堆積中の感光体表面に付着し、これが起点となって球状突起の異常成長が発生してしまう。従って、高い歩留まりを維持していくためには、成膜前の基体の管理のみならず、成膜中における成膜炉内の膜剥がれの防止についても慎重な管理が必要となり、ａ−Ｓｉ感光体の製造を難しいものにしていた。
【００１０】
本発明の目的は、このような従来の電子写真感光体における諸問題を、電気的特性を犠牲にすることなく解決し、安価に安定して歩留まり良く製造し得る、画像欠陥が少なく高画質の使いやすい電子写真感光体の製造方法及びその電子写真感光体、並びに電子写真装置を提供することにある。
【００１１】
【課題を解決するための手段】
本発明は、非単結晶材料からなる層を含む電子写真感光体の製造方法において、第１ステップとして、排気手段と原料ガス供給手段を備えた真空気密可能な成膜炉内に導電性の表面を有する基体を設置し、少なくとも原料ガスを高周波電力により分解し、該基体上に少なくとも、非単結晶材料からなる第１の層を堆積する工程と、第２ステップとして、第１の層を堆積した基体を、酸素および水蒸気を含むガスに晒す工程と、第３ステップとして、成膜炉内で少なくとも原料ガスを高周波電力により分解し、該第１の層上に非単結晶材料から成る上部阻止層を含む第２の層を堆積させる工程とを有することを特徴とする電子写真感光体の製造方法に関する。
【００１２】
本発明では、前記の酸素および水蒸気を含むガスとして、大気を用いることができる。
【００１３】
また、第２ステップにおいて、前記第１の層を堆積した基体を一旦、前記成膜炉から取り出して大気に晒してもよく、また、前記第１の層を積層した感光体の表面に対して研磨などの加工を行う工程を含むことがより好ましい。さらにその間に該感光体の検査を行っても良い。具体的には、外観検査、画像検査、電位検査などである。さらに検査後、水による洗浄を行うことにより、その後上部阻止層を堆積した際の密着性が向上し、膜剥がれの防止に効果がある。
【００１４】
本発明者らは、非単結晶材料からなる感光体、特にａ−Ｓｉ感光体における重要な問題点である、球状突起に起因する画像欠陥の改善を検討してきた。特に、成膜途中に成膜炉壁や炉内の構造物からの膜剥がれによって発生する球状突起による画像欠陥を防止できないか鋭意努力してきた。
【００１５】
前述のように、球状突起がポチのような画像欠陥になるのは、堆積膜の正常堆積部分と球状突起部分の界面に局在準位が多く、そこが低抵抗化し、帯電電荷が界面を通って基体側に抜けてしまうからである。ところが、成膜途中に付着したダストによって発生する球状突起は基板からではなく、堆積膜の途中から成長しているため、表面側に何らかの阻止層を設けて、帯電電荷の注入を防止すれば、たとえ球状突起が存在しても画像欠陥にはならない可能性がある。
【００１６】
そこで、本発明者らは、堆積膜の途中から球状突起が成長する成膜条件を選び、この条件で作成した感光体の表面に上部阻止層を設ける実験を行った。ところが予想に反して球状突起からの電荷の注入は防止できず、画像欠陥が発生してしまうことが判明した。
【００１７】
この原因を調べるため、球状突起の断面を削り出し、ＳＥＭ（走査型電子顕微鏡）で詳細に観察を行った。その様子を図１に示す。図において、１０１は導電性基体、１０２は第１の層の正常堆積部分、１０３は球状突起、１０４は成膜中に付着したダスト、１０５は上部阻止層、１０６は球状突起部分と正常堆積部分の境界である。図１から分かるように、球状突起１０３は第１の層１０２の正常堆積部分の途中から、ダスト１０４を起点として成長しており、球状突起１０３と正常堆積部分の間には境界１０６が存在している。帯電電荷はこの境界を通って基体側に抜けてしまうため、画像上でポチの原因となる。この球状突起１０３上に上部阻止層１０５を堆積しても、上部阻止層１０５は、それまでに成長した球状突起１０３の成長パターンを維持して堆積されるため、上部阻止層１０５にも境界１０６ができてしまう。その結果、帯電電荷はこの境界を通り抜けてしまい、上部阻止層としての機能が失われてしまうのである。
【００１８】
そこで、本発明者らは、上部阻止層１０５を積層する際に境界１０６の成長を防止する検討を行った結果、上部阻止層を成膜する前に、一旦、感光体を大気に晒し、その後上部阻止層を成膜すると、この境界の成長が抑えられることを発見した。
【００１９】
この状況を調べるため、再び球状突起の断面を削りだし、ＳＥＭ（走査型電子顕微鏡）で断面観察を行った。その結果を図２に示す。基体２０１上に堆積した第１の層２０２の正常堆積部分の成膜途中に付着したダスト２０４を起点として、球状突起２０３が成長を開始している。しかし、今回の一旦大気に晒した感光体で異なるのは、上部阻止層２０５を堆積した際、上部阻止層表面で観察される境界部分２０６ｂが、第１の層２０２の正常堆積部分と球状突起２０３との境界２０６ａからとぎれていることである。すなわち、第１の層２０２を成膜し、一旦成膜炉から取り出して大気に晒したことによって、その表面に何らかの変化が起こり、その後、再び成膜炉内に戻して上部阻止層２０５を成膜した際、その成長面が不連続になったものと推定される。その結果、抵抗の低い球状突起部分２０３と正常堆積部分の境界２０６ａが上部阻止層２０５で封止されて、帯電電荷が通り抜けにくくなり、画像欠陥が抑えられるのである。
【００２０】
第１の層２０２の表面に起こる変化の詳細については現在、不明であるが、分離実験として、成膜炉から取り出さずに大気の代わりに酸素のみを導入したところ、上記のような効果が得られなかった。このことから類推すると、単に大気に晒すことで表面が酸化された、というような単純な理由ではなく、大気中の湿度や他の成分などが複雑に絡んだ現象であると推定される。
【００２１】
更に球状突起２０３から帯電電荷のすり抜けを防止するには、第１の層２０２を形成した後に球状突起２０３の頭頂部を研磨して平坦化することが効果的であることが判明した。
【００２２】
図３に、基体３０１上に第１の層３０２を成膜した後、球状突起３０３の頭頂部を研磨により平坦化した電子写真用感光体の一例を示す。球状突起３０３は第１の層３０２の正常堆積部分の成膜途中に付着したダスト３０４を起点として成長を開始している。しかし、球状突起３０３の頭頂部は上部阻止層３０５を堆積する前に研磨手段により研磨され、平坦化されている。このため、その後に成膜される上部阻止層３０５は境界部分３０６をまったく引き継がず、平坦化された表面上に均一に堆積されている。このため、第１の層２０２を研磨手段により平坦化した後に上部阻止層３０５を積層した場合の方がより完全に球状突起部分３０３と第１の層３０２の正常堆積部分の間の境界３０６が封止されるため、より帯電電荷が通り抜けにくくなり、画像欠陥を抑制する効果もより高まることとなる。
【００２３】
本発明は、正帯電感光体であっても負帯電感光体であっても同様に効果が得られるが、球状突起による電荷のすり抜け度合いが負帯電感光体の方がより顕著であるため、比較的小さい球状突起であっても影響が大きい。このため、本発明は負帯電感光体において特に効果的である。
【００２４】
【発明の実施の形態】
以下、必要に応じて図面を参照しつつ、本発明を詳細に説明する。
【００２５】
＜本発明に係わるａ−Ｓｉ感光体＞
図４に本発明に係わる電子写真感光体の一例を示す。
【００２６】
本発明の電子写真感光体は、例えばＡｌ、ステンレス等の導電性材料からなる基体４０１上に、第１ステップとして第１の層４０２を積層し、第２ステップとして第１の層を積層した基体を一旦酸素および水蒸気を含むガス（例えば大気）に晒し、第３ステップとして、上部阻止層４０６を含む第２の層４０３を積層したものである。このように製造することによって、第１の層中から発生している球状突起４０８を覆うように上部阻止層４０６を堆積することができ、たとえ球状突起４０８が存在しても画像には現れず、良好な画質を保つことが可能となる。本発明においては第１の層４０２には光導電層４０５が含まれる。光導電層４０５の材料としてａ−Ｓｉが用いられる。また、上部阻止層４０６の材料としてａ−Ｓｉを母体とし、必要に応じて炭素、窒素、酸素を含有した層が用いられる。上部阻止層４０６には、１３族元素または１５族元素等をドーパントとして選択して含有させることが帯電性能の向上の点で望ましく、また、正帯電、負帯電といった帯電極性の制御も可能となる。
【００２７】
尚、第１の層４０２には必要に応じて更に下部阻止層４０４を設けてもよい。下部阻止層４０４の材料としてはａ−Ｓｉを母体とし、必要に応じて炭素、窒素、酸素を含有した層が用いられる。さらに１３族元素または１５族元素等をドーパントとして選択して含有させることにより、正帯電、負帯電といった帯電極性の制御も可能となる。
【００２８】
ドーパントとなる第１３族原子としては、具体的には、硼素（Ｂ）、アルミニウム（Ａｌ）、ガリウム（Ｇａ）、インジウム（Ｉｎ）、タリウム（Ｔｌ）等があり、特にＢ、Ａｌが好適である。第１５族原子としては、具体的には燐（Ｐ）、砒素（Ａｓ）、アンチモン（Ｓｂ）、ビスマス（Ｂｉ）等があり、特にＰが好適である。
【００２９】
また、第２の層４０３には、上部阻止層４０６の上に必要に応じて更に表面層４０７を設けてもよい。表面層４０７はａ−Ｓｉを母体とし、必要に応じて炭素、窒素、酸素の少なくとも１つを比較的多量に含有した層が用いられ、耐環境性、耐摩耗性や耐傷性を向上させることができる。
【００３０】
＜本発明に係わる基体の形状及び材質＞
基体４０１の形状は電子写真感光体の駆動方式などに応じた所望のものとしてよい。例えば、平滑表面あるいは凹凸表面の円筒状または板状無端ベルト状であることができ、その厚さは、所望通りの電子写真用感光体を形成し得るように適宜決定するが、電子写真用感光体としての可撓性が要求される場合には、シリンダーとしての機能が充分発揮できる範囲内で可能な限り薄くすることができる。しかしながら、シリンダーは製造上および取り扱い上、機械的強度等の点から通常は１０μｍ以上が好ましい。
【００３１】
基体材質としてはＡｌおよびステンレス等の導電性材料が一般的であるが、例えば各種のプラスチックやガラス、セラミックス等、特には導電性を有しないものにこれら導電性材料を少なくとも光受容層を形成する側の表面に蒸着するなどして導電性を付与したものも用いることができる。
【００３２】
導電性材料としては上記の他、Ｃｒ、Ｍｏ、Ａｕ、Ｉｎ、Ｎｂ、Ｔｅ、Ｖ、Ｔｉ、Ｐｔ、Ｐｄ、Ｆｅ等の金属、およびこれらの合金が挙げられる。
【００３３】
プラスチックとしてはポリエステル、ポリエチレン、ポリカーボネート、セルロースアセテート、ポリプロピレン、ポリ塩化ビニル、ポリスチレン、ポリアミド等のフィルムまたはシートが挙げられる。
【００３４】
＜本発明に係わる第１の層＞
第１の層４０２としては、本発明ではシリコン原子を母体とし、更に水素原子及び／又はハロゲン原子を含む非晶質材料（「ａ−Ｓｉ（Ｈ，Ｘ）」と略記する）で構成される。
【００３５】
ａ−Ｓｉ膜は、プラズマＣＶＤ法、スパッタリング法、イオンプレーティング法等によって形成可能であるが、プラズマＣＶＤ法を用いて形成した膜は特に高品質の膜が得られるため好ましい。原料としてはＳｉＨ４、Ｓｉ２Ｈ６、Ｓｉ３Ｈ８、Ｓｉ４Ｈ１０等のガス状態の、またはガス化し得る水素化珪素（シラン類）を原料ガスとして用い、高周波電力によって分解することによって形成可能である。更に層形成時の取り扱い易さ、Ｓｉ供給効率の良さ等の点でＳｉＨ４、Ｓｉ２Ｈ６が好ましいものとして挙げられる。
【００３６】
このとき、基体の温度は、２００℃〜４５０℃、より好ましくは２５０℃〜３５０℃程度の温度に保つことが特性上好ましい。これは基体表面での表面反応を促進させ、充分に構造緩和をさせるためである。また、これらのガスに更にＨ２あるいはハロゲン原子を含むガスを所望量混合して層形成することも特性向上の上で好ましい。ハロゲン原子供給用の原料ガスとして有効なのは、弗素ガス（Ｆ２）、ＢｒＦ、ＣｌＦ、ＣｌＦ３、ＢｒＦ３、ＢｒＦ５、ＩＦ５、ＩＦ７等のハロゲン間化合物を挙げることができる。ハロゲン原子を含む珪素化合物、いわゆるハロゲン原子で置換されたシラン誘導体としては、具体的には、たとえばＳｉＦ４、Ｓｉ２Ｆ６等の弗化珪素が好ましいものとして挙げることができる。また、これらの炭素供給用の原料ガスを必要に応じてＨ２、Ｈｅ、Ａｒ、Ｎｅ等のガスにより希釈して使用してもよい。
【００３７】
第１の層４０２の層厚としては特に限定はないが、製造コストなどを考慮すると　１５〜５０μｍ程度が適当である。
【００３８】
更に、特性を向上させる為に第１の層４０２を複数の層構成にしても良い。例えばよりバンドギャップの狭い層を表面側に、よりバンドギャップの広い層を基板側に配置することで光感度や帯電特性を同時に向上させることができる。特に、半導体レーザーの様に、比較的長波長であって且つ波長ばらつきのほとんどない光源に対しては、こうした層構成の工夫によって画期的な効果が現れる。
【００３９】
必要に応じて設けられる下部阻止層４０４は、一般的にａ−Ｓｉ（Ｈ，Ｘ）をベースとし、１３族元素、１５族元素などのドーパントを含有させることにより伝導型を制御し、基体からのキャリアの注入阻止能を持たせることが可能である。この場合、必要に応じて、Ｃ、Ｎ、Ｏから選ばれる少なくとも１つ以上の元素を含有させることで応力を調整し、感光層の密着性向上の機能を持たせることもできる。
【００４０】
下部阻止層４０４のドーパントとして用いられる１３族元素、１５族元素としては前述したものが用いられる。また、第１３族原子導入用の原料物質として具体的には、硼素原子導入用としては、Ｂ２Ｈ６、Ｂ４Ｈ１０、Ｂ５Ｈ９、Ｂ５Ｈ１１、Ｂ６Ｈ１０、Ｂ６Ｈ１２、Ｂ６Ｈ１４等の水素化硼素、ＢＦ３、ＢＣｌ３、ＢＢｒ３等のハロゲン化硼素等が挙げられる。この他、ＡｌＣｌ３、ＧａＣｌ３、Ｇａ（ＣＨ３）３、ＩｎＣｌ３、ＴｌＣｌ３等も挙げることができる。中でもＢ２Ｈ６は取り扱いの面からも好ましい原料物質の一つである。
【００４１】
第１５族原子導入用の原料物質として有効に使用されるのは、燐原子導入用としては、ＰＨ３、Ｐ２Ｈ４等の水素化燐、ＰＦ３、ＰＦ５、ＰＣｌ３、ＰＣｌ５、ＰＢｒ３、ＰＩ３等のハロゲン化燐、さらにＰＨ４Ｉ等が挙げられる。この他、ＡｓＨ３、ＡｓＦ３、ＡｓＣｌ３、ＡｓＢｒ３、ＡｓＦ５、ＳｂＨ３、ＳｂＦ３、ＳｂＦ５、ＳｂＣｌ３、ＳｂＣｌ５、ＢｉＨ３、ＢｉＣｌ３、ＢｉＢｒ３等が第１５族原子導入用の出発物質の有効なものとして挙げられる。
【００４２】
ドーパントの原子の含有量としては、好ましくは１×１０−２〜１×１０４原子ｐｐｍ、より好ましくは５×１０−２〜５×１０３原子ｐｐｍ、最適には１×１０−１〜１×１０３原子ｐｐｍである。
【００４３】
＜本発明に係わる第２の層＞
本発明に関わる第２の層４０３は、第１の層４０２が形成された後に、成膜一旦放電を止めて酸素および水蒸気を含むガスと接触させた後に形成される。酸素および水蒸気を含むガスとしては、通常の環境下の空気である大気を用いることができる。即ち、接触させるガスは、少なくとも酸素と水蒸気を含み、必要により窒素ガス等の不活性ガスを含んでいるものである。酸素は全ガス中に例えば５体積％以上程度含むものが好ましい。また水蒸気を加えた純酸素でもよいが、通常は、空気程度の酸素含有量で充分である。また、水蒸気は、室温２５℃における相対湿度が、例えば１％以上、好ましくは１０％以上程度になるように添加されていればよい。通常の条件においては、環境下の空気である大気を用いることが、工程上も簡単であるので好ましい。
【００４４】
大気を用いる場合には、通常、圧力は１気圧とすることが使いやすいが、本発明の効果を得るためには必ずしも１気圧である必要はない。具体的には０．０１気圧（１０１０Ｐａ）以上であれば、本発明の効果は充分得ることができる。また、酸素および水蒸気を含むガスを用いる場合にも、同様に０．０１気圧以上であれば、本発明の効果は充分得られる。
【００４５】
大気との接触方法としては、第１の層４０２を形成後、成膜炉から感光体を取り出すことで行ってもよいし、成膜炉内に大気（または酸素および水蒸気含有ガス）を導入して行ってもよい。また、このとき表面に存在する球状突起の頭頂部を研磨手段により研磨し、平坦にすることが好ましい。このような加工は後述する表面研磨装置によって行うことができる。球状突起を平坦化することによって電荷のすり抜けをより効果的に防止できると共に、球状突起によるクリーニングブレードの欠けやクリーニング不良を防止でき、また、球状突起を起点とする融着の発生も防止することができる。
【００４６】
また、成膜炉から感光体（第１の層を形成した基体）を取り出した際に、必要に応じて感光体の外観検査や特性評価を行うことも有意義である。この時点で検査を行うことで、品質不良の感光体については後の工程を省略することができ、全体としてコストの低減を図ることができる。
【００４７】
さらに、成膜炉に再度設置する前に、感光体（第１の層を形成した基体）を洗浄することは、第２の層４０３の密着性向上やダスト付着低減のために望ましい。具体的な洗浄方法としては、清浄な布や紙で表面を拭き取ったり、望ましくは有機洗浄や水洗浄などにより精密洗浄した方が望ましい。特に、近年の環境に対する配慮からは後述する水洗浄装置による水洗浄がより好ましい。
【００４８】
本発明の第２の層４０３には上部阻止層４０６が含まれる。上部阻止層４０６は、感光体が一定極性の帯電処理をその自由表面に受けた際、表面側より第１の層側に電荷が注入されるのを阻止する機能を有し、逆の極性の帯電処理を受けた際にはそのような機能は発揮されない。そのような機能を付与するために、上部阻止層４０６には伝導性を制御する不純物原子を適切に含有させることが必要である。そのような目的で用いられる不純物原子としては、本発明においては第１３族原子、あるいは第１５族原子を用いることができる。このような第１３族原子としては、具体的には、硼素（Ｂ）、アルミニウム（Ａｌ）、ガリウム（Ｇａ）、インジウム（Ｉｎ）、タリウム（Ｔｌ）等があり、特に硼素が好適である。第１５族原子としては、具体的にはリン（Ｐ）、砒素（Ａｓ），アンチモン（Ｓｂ）、ビスマス（Ｂｉ）等があり、特にリンが好適である。
【００４９】
上部阻止層４０６に含有される伝導性を制御する不純物原子の必要な含有量は、上部阻止層４０６の組成や製造方法を考慮して適宜変更することが好ましいが、一般的にはネットワーク構成原子に対して１００原子ｐｐｍ以上、３００００原子ｐｐｍ以下とすることが好ましい。
【００５０】
上部阻止層４０６に含有される伝導性を制御する原子は、上部阻止層４０６中に万偏なく均一に分布されていても良いし、あるいは層厚方向に不均一に分布する状態で含有していてもよい。しかしながら、いずれの場合にも基体の表面と平行面内方向においては、均一な分布で万偏なく含有されることが面内方向における特性の均一化を図る点からも必要である。
【００５１】
上部阻止層４０６は、ａ−Ｓｉ系の材料であればいずれの材質でも可能であるが、後述する表面層４０７と同様の材料で構成することが好ましい。すなわち、「ａ−ＳｉＣ：Ｈ，Ｘ」、「ａ−ＳｉＯ：Ｈ，Ｘ」、「ａ−ＳｉＮ：Ｈ，Ｘ」、「ａ−ＳｉＣＯＮ：Ｈ，Ｘ」等の材料が好適に用いられる。上部阻止層４０６に含有される炭素原子または窒素原子または酸素原子は、該層中に万偏なく均一に分布されても良いし、あるいは層厚方向に不均一に分布する状態で含有していてもよい。しかしながら、いずれの場合にも基体の表面と平行面内方向においては、均一な分布で万偏なく含有されることが面内方向における特性の均一化を図る点からも必要である。
【００５２】
本発明における上部阻止層４０６の全層領域に含有される炭素原子および／または窒素原子および／または酸素原子の含有量は、本発明の目的が効果的に達成されるように適宜決定されるが、１種類の場合はその量として、２種類以上の場合はその総和量として、シリコンとの総和に対して１０％から７０％の範囲とするのが好ましい。
【００５３】
また、本発明においては上部阻止層４０６に水素原子および／またはハロゲン原子が含有されることが望ましいが、これはシリコン原子の未結合手を補償し、層品質の向上、特に光導電性特性および電荷保持特性を向上させるために効果的である。水素含有量は、構成原子の総量に対して通常の場合３０〜７０原子％、好適には３５〜６５原子％、最適には４０〜６０原子％とするのが望ましい。また、ハロゲン原子の含有量として、通常の場合は０．０１〜１５原子％、好適には０．１〜１０原子％、最適には０．５〜５原子％とされるのが望ましい。
【００５４】
上部阻止層４０６の膜厚は効果的に球状突起４０８による画像欠陥を防止できる膜厚に調整される。球状突起４０８を表面側から見た場合の大きさには様々なものがあるが、直径の大きいものほど電荷の注入度合いが大きく、画像に出やすいという性質がある。従って、上部阻止層４０６の膜厚も、大きな球状突起ほど厚くすることが効果的である。具体的には、第２の層を堆積した後の電子写真感光体上に存在する球状突起４０８の最大のものの直径に対して１０−４倍以上の厚さとすることが望ましい。この範囲の厚さとすることで、球状突起４０８からの電荷のすり抜けを効果的に防止することができる。また、膜厚の上限は１μｍ以下とすることが感度低下を最小限に抑えるという観点から望ましい。
【００５５】
上部阻止層４０６は第１の層４０２側から表面層４０７に向かって組成を連続的に変化させることも好ましく、密着性の向上や干渉防止等に効果がある。
【００５６】
本発明の目的を達成し得る特性を有する上部阻止層４０６を形成するには、Ｓｉ供給用のガスとＣおよび／またはＮおよび／またはＯ供給用のガスとの混合比、反応容器内のガス圧、放電電力ならびに基体の温度を適宜設定することによって達成される。
【００５７】
上部阻止層の形成において使用されるシリコン（Ｓｉ）供給用ガスとなり得る物質としては、ＳｉＨ４，Ｓｉ２Ｈ６，Ｓｉ３Ｈ８，Ｓｉ４Ｈ１０等のガス状態の、またはガス化し得る水素化珪素（シラン類）が有効に使用されるものとして挙げられ、更に層作成時の取り扱い易さ、Ｓｉ供給効率の良さ等の点でＳｉＨ４、Ｓｉ２Ｈ６が好ましいものとして挙げられる。また、これらのＳｉ供給用の原料ガスを必要に応じてＨ２，Ｈｅ，Ａｒ，Ｎｅ等のガスにより希釈して使用してもよい。
【００５８】
炭素供給用ガスとなり得る物質としては、ＣＨ４，Ｃ２Ｈ２，Ｃ２Ｈ６，Ｃ３Ｈ８，Ｃ４Ｈ１０等のガス状態の、またはガス化し得る炭化水素が有効に使用されるものとして挙げられ、更に層作成時の取り扱い易さ、Ｃ供給効率の良さ等の点でＣＨ４，Ｃ２Ｈ２，Ｃ２Ｈ６が好ましいものとして挙げられる。また、これらのＣ供給用の原料ガスを必要に応じてＨ２，Ｈｅ，Ａｒ，Ｎｅ等のガスにより希釈して使用してもよい。
【００５９】
窒素または酸素供給用ガスとなり得る物質としては、ＮＨ３，ＮＯ，Ｎ２Ｏ，ＮＯ２，Ｏ２，ＣＯ，ＣＯ２，Ｎ２等のガス状態の、またはガス化し得る化合物が有効に使用されるものとして挙げられる。また、これらの窒素、酸素供給用の原料ガスを必要に応じてＨ２，Ｈｅ，Ａｒ，Ｎｅ等のガスにより希釈して使用してもよい。
【００６０】
反応容器内の圧力も同様に層設計にしたがって最適範囲が適宜選択されるが、通常の場合１×１０−２〜１×１０３Ｐａ、好ましくは５×１０−２〜５×１０２Ｐａ、最適には１×１０−１〜１×１０２Ｐａとするのが好ましい。
【００６１】
さらに、基体の温度は、層設計にしたがって最適範囲が適宜選択されるが、通常の場合、好ましくは１５０〜３５０℃、より好ましくは１８０〜３３０℃、最適には２００〜３００℃とするのが望ましい。また、第１のステップで第１の層を形成する場合と、第３のステップで第２の層を形成する場合の基体の設定温度は同じ設定にしても異なる温度設定にしてもよく、各々の層に最適な温度に設定されることが望ましい。
【００６２】
本発明においては、上部阻止層４０６を形成するための希釈ガスの混合比、ガス圧、放電電力、基体温度等の層作成ファクターは通常は独立的に別々に決められるものではなく、所望の特性を有する感光体を形成すべく相互的かつ有機的関連性に基づいて各層作成ファクターの最適値を決めるのが望ましい。
【００６３】
本発明では、第２の層４０３には必要に応じて、上部阻止層４０６の上に、さらに非単結晶材料、特にａ−Ｓｉ系の材料で形成された表面層４０７を設けてもよい。この表面層４０７は自由表面を有し、主に耐湿性、連続繰り返し使用特性、電気的耐圧性、使用環境特性、耐久性の改善に効果が得られる。
【００６４】
ａ−Ｓｉ系の表面層４０７は、第１の層を構成する光導電層４０５上部阻止層４０６および表面層４０７を形成する非晶質材料の各々がシリコン原子という共通の構成要素を有しているので、積層界面において化学的な安定性の確保が十分成されている。表面層４０７の材質としてａ−Ｓｉ系の材料を用いる場合は、炭素、窒素、酸素より選ばれた元素を少なくとも１つ含むシリコン原子との化合物が好ましく、特にａ−ＳｉＣを主成分としたものが好ましい。
【００６５】
表面層４０７が炭素、窒素、酸素のいずれか一つ以上を含む場合、これらの原子の含有量はネットワークを構成する全原子に対して３０％から９０％の範囲が好ましい。
【００６６】
また、表面層４０７中に水素原子および／またはハロゲン原子が含有されることが必要であるが、これはシリコン原子の未結合手を補償し、層品質の向上、特に電荷保持特性を向上させるためである。水素含有量は、構成原子の総量に対して通常の場合３０〜７０原子％、好適には３５〜６５原子％、最適には４０〜６０原子％とするのが望ましい。また、弗素原子の含有量として、通常の場合は０．０１〜１５原子％、好適には０．１〜１０原子％、最適には０．５〜５原子％とされるのが望ましい。
【００６７】
これらの水素および／または弗素含有量の範囲内で形成される感光体は、実際面において優れたものとして充分適用させ得るものである。すなわち、表面層４０７内に存在する欠陥（主にシリコン原子や炭素原子のダングリングボンド）は、電子写真感光体としての特性に悪影響を及ぼすことが知られている。例えば自由表面から電荷の注入による帯電特性の劣化、使用環境、例えば高い湿度のもとで表面構造が変化することによる帯電特性の変動、更にコロナ帯電時や光照射時に光導電層より表面層に電荷が注入され、前記表面層内の欠陥に電荷がトラップされることによる繰り返し使用時の残像現象の発生等が、この悪影響として挙げられる。
【００６８】
しかしながら、表面層４０７内の水素含有量を３０原子％以上に制御することで表面層内の欠陥が大幅に減少し、その結果、従来に比べて電気的特性面及び高速連続使用性において向上を図ることができる。
【００６９】
一方、表面層４０７中の水素含有量が７０原子％を越えると表面層の硬度が低下するために、繰り返し使用に耐えられなくなる。従って、水素含有量を前記の範囲内に制御することが優れた所望の電子写真特性を得る上で重要な因子の１つである。表面層４０７中の水素含有量は、原料ガスの流量（比）、基体温度、放電パワー、ガス圧等によって制御し得る。
【００７０】
また、前記表面層４０７中の弗素含有量を０．０１原子％以上の範囲に制御することで表面層内のシリコン原子と炭素原子との結合の発生をより効果的に達成することが可能となる。さらに、弗素原子の働きとして、コロナ等のダメージによるシリコン原子と炭素原子との結合の切断を効果的に防止することができる。
【００７１】
一方、前記表面層４０７中の弗素含有量が１５原子％を超えると表面層内のシリコン原子と炭素原子との結合の発生の効果およびコロナ等のダメージによるシリコン原子と炭素原子との結合の切断を防止する効果がほとんど認められなくなる。さらに、過剰の弗素原子が表面層中のキャリアの走行性を阻害するため、残留電位や画像メモリーが顕著に認められてくる。従って、弗素含有量を前記範囲内に制御することが所望の電子写真特性を得る上で重要な因子の１つである。前記表面層４０７中の弗素含有量は、水素含有量と同様に原料ガスの流量（比）、基体温度、放電パワー、ガス圧等によって制御し得る。
【００７２】
さらに本発明においては、表面層４０７には必要に応じて伝導性を制御する原子を含有させてもよい。伝導性を制御する原子は、表面層中に万偏なく均一に分布した状態で含有されても良いし、あるいは層厚方向には不均一な分布状態で含有している部分があってもよい。
【００７３】
前記の伝導性を制御する原子としては、半導体分野における、いわゆる不純物を挙げることができ、第１３族原子、または第１５族原子を用いることができる。
【００７４】
表面層４０７の層厚としては、通常０．０１〜３μｍ、好適には０．０５〜２μｍ、最適には０．１〜１μｍとされるのが望ましいものである。層厚が０．０１μｍよりも薄いと感光体を使用中に摩耗等の理由により表面層４０７が失われてしまい、３μｍを越えると残留電位の増加等の電子写真特性の低下がみられる。
【００７５】
目的を達成し得る特性を有する表面層４０７を形成するには、基体の温度、反応容器内のガス圧を所望により適宜設定する必要がある。基体温度（Ｔｓ）は、層設計にしたがって最適範囲が適宜選択されるが、通常の場合、好ましくは１５０〜３５０℃、より好ましくは１８０〜３３０℃、最適には２００〜３００℃とするのが望ましい。
【００７６】
反応容器内の圧力も同様に層設計にしたがって最適範囲が適宜選択されるが、通常の場合１×１０−２〜１×１０３Ｐａ、好ましくは５×１０−２〜５×１０２Ｐａ、最適には１×１０−１〜１×１０２Ｐａとするのが好ましい。
【００７７】
表面層の形成に使用される原料ガスとしては、上部阻止層の形成に用いられる原料ガスを用いることができる。
【００７８】
表面層４０７を形成するための基体温度、ガス圧の望ましい数値範囲として前記した範囲が挙げられるが、条件は通常は独立的に別々に決められるものではなく、所望の特性を有する感光体を形成すべく相互的且つ有機的関連性に基づいて最適値を決めるのが望ましい。
【００７９】
＜本発明に係わるａ−Ｓｉ感光体成膜装置＞
図５は、高周波電源を用いたＲＦプラズマＣＶＤ法による感光体の成膜装置の一例を模式的に示した図である。
【００８０】
この装置は大別すると、成膜装置５１００、原料ガスの供給装置５２００、成膜炉５１１０内を減圧する為の排気装置（図示せず）から構成されている。成膜装置５１００中の成膜炉５１１０内にはアースに接続された基体５１１２、基体の加熱用ヒーター５１１３、原料ガス導入管５１１４が設置され、更に高周波マッチングボックス５１１５を介して高周波電源５１２０が接続されている。
【００８１】
原料ガス供給装置５２００は、ＳｉＨ４、Ｈ２、ＣＨ４、ＮＯ、Ｂ２Ｈ６、ＣＦ４等の原料ガスボンベ５２２１〜５２２６とバルブ５２３１〜５２３６、５２４１〜５２４６、５２５１〜５２５６及びマスフローコントローラー５２１１〜５２１６から構成され、各構成ガスのボンベはバルブ５２６０を介して成膜炉５１１０内のガス導入管５１１４に接続されている。
基体５１１２は導電性受け台５１２３の上に設置されることによってアースに接続される。
【００８２】
以下、図５の装置を用いた感光体の形成方法の手順の一例について説明する。成膜炉５１１０内に基体５１１２を設置し、不図示の排気装置（例えば真空ポンプ）により成膜炉５１１０内を排気する。続いて基体加熱用ヒーター５１１３により基体５１１２の温度を２００℃〜４５０℃、より好ましくは２５０℃〜３５０℃の所望の温度に制御する。次いで、感光体形成用の原料ガスを成膜炉５１１０内に流入させるにはガスボンベのバルブ５２３１〜５２３６、成膜炉のリークバルブ５１１７が閉じられている事を確認し又、流入バルブ５２４１〜５２４６、流出バルブ５２５１〜５２５６、補助バルブ５２６０が開かれている事を確認し、メインバルブ５１１８を開いて成膜炉５１１０及びガス供給配管５１１６を排気する。
【００８３】
その後、真空計５１１９の読みが０．６７ｍＰａになった時点で補助バルブ５２６０、流出バルブ５２５１〜５２５６を閉じる。その後ガスボンベ５２２１〜５２２６より各ガスをバルブ５２３１〜５２３６を開いて導入し圧力調整器５２６１〜５２６６により各ガス圧を０．２ＭＰａに調整する。次に流入バルブ５２４１〜５２４６を徐々に開けて各ガスをマスフローコントローラー５２１１〜５２１６内に導入する。
以上の手順によって成膜準備を完了した後、基体５１１２上に、まず第１の層、例えば光導電層の形成を行う。
【００８４】
即ち、基体５１１２が所望の温度になったところで、各流出バルブ５２５１〜５２５６のうちの必要なものと補助バルブ５２６０とを徐々に開き、各ガスボンベ５２２１〜５２２６から所望の原料ガスをガス導入管５１１４を介して成膜炉５１１０内に導入する。次に、各マスフローコントローラー５２１１〜５２１６によって、各原料ガスが所望の流量になる様に調整する。その際、成膜炉５１１０内が１３．３Ｐａ〜１３３０Ｐａの所望の圧力になる様に、真空計５１１９を見ながらメインバルブ５１１８の開口を調整する。内圧が安定したところで、高周波電源５１２０を所望の電力に設定して例えば、周波数１ＭＨｚ〜５０ＭＨｚ、例えば１３．５６ＭＨｚの高周波電力を高周波マッチングボックス５１１５を通じてカソード電極５１１１に供給し高周波グロー放電を生起させる。この放電エネルギーによって成膜炉５１１０内に導入させた各原料ガスが分解され、基体５１１２上に所望のシリコン原子を主成分とする第１の層が成膜される。所望の膜厚の形成が行われた後、高周波電力の供給を止め、各流出バルブ５２５１〜５２５６を閉じて成膜炉５１１０への各原料ガスの流入を止め、第１の層の形成を終える。第１の層の組成や膜厚は公知のものを使用することができる。上記第１の層と基体の間に下部阻止層を形成する場合も基本的には上記の操作をあらかじめ行えばよい。
【００８５】
上記の手順で第１の層まで成膜した感光体は一旦、成膜炉から取り出し、大気に晒すことがポイントである。もちろん、本発明の場合、成膜炉から取り出さずに、炉内に大気、あるいは酸素と水蒸気の混合ガスを導入してもよい。成膜炉から取り出す場合には、同時に感光体の剥がれ、球状突起などの外観検査を行っても良い。また、必要に応じて画像検査や電位特性検査なども行うことができる。
【００８６】
画像検査や電位特性検査など、感光体がオゾンと接する検査を行った場合、第２の層の成膜を行う前に水洗浄あるいは有機洗浄を行うことが好ましいが、近年の環境への配慮から水洗浄がより好ましい。水洗浄の方法は後述する。このように第２の層成膜前に水洗浄を行うことで密着性を更に向上させることができる。
【００８７】
大気に晒した感光体は再び成膜炉に戻され、上部阻止層を含む第２の層の成膜を行う。第２の層の成膜は原料ガスにＣＨ４、Ｃ２Ｈ６などの炭化水素ガス、必要に応じてＨ２など希釈ガスを追加で用いる以外は基本的に第１の層の成膜に準じる。
【００８８】
図６は、ＶＨＦ電源を用いたＶＨＦプラズマＣＶＤ法による感光体の成膜装置の一例を模式的に示した図である。
【００８９】
この装置は図５に示した成膜装置５１００を図６の成膜装置６１００に置き換えることで構成される。
【００９０】
ＶＨＦプラズマＣＶＤ法によるこの装置での堆積膜の形成は、基本的にＲＦプラズマＣＶＤ法の場合と同様に行うことができる。成膜炉６１１０は、排気管６１２１を通じて排気装置（図示せず）に接続されており、成膜炉６１１０内の圧力を、１３．３ｍＰａ〜１３３０Ｐａ程度、すなわちＲＦプラズマＣＶＤ法よりも低めに保つ。高周波電力として、ＶＨＦ電源から５０ＭＨｚ〜４５０ＭＨｚ、例えば周波数１０５ＭＨｚをマッチングボックス６１１５を通じてカソード電極６１１１に供給する。基体６１１２は、基体加熱用ヒーター６１１３により加熱し、層形成の均一化を図るため基体回転用モーター６１２０によって、所望の回転速度で回転させる。導入された原料ガスは、基体６１１２により取り囲まれた放電空間６１３０において、放電エネルギーにより励起されて解離し、基体６１１２上に所定の堆積膜が形成される。
【００９１】
＜本発明に係わる表面研磨装置＞
図７に、本発明の電子写真感光体の製造工程において、表面加工に際して利用される表面加工装置の一例、具体的には、表面加工として、研磨を行う際に利用される表面研磨装置の一例を示す。図７に示す表面研磨装置の構成例において、加工対象物（円筒状の基体上の堆積膜表面）７００は、その表面にａ−Ｓｉからなる第１の層が堆積された円筒状の基体であり、弾性支持機構７２０に取り付けられる。図７に示す装置において、弾性支持機構７２０は、例えば、空気圧ホルダーが利用され、具体的には、ブリジストン社製空気圧式ホルダー（商品名：エアーピック、型番：ＰＯ４５ＴＣＡ＊８２０）が用いられる。加圧弾性ローラー７３０は、研磨テープ７３１を加工対象物７００のａ−Ｓｉ光導電層表面に押圧させる。研磨テープ７３１は、送り出しロール７３２から供給され、巻き取りロール７３３に回収される。その送り出し速度は、定量送り出しロール７３４とキャプスタンローラ７３５により調整され、また、その張力も調整されている。研磨テープ７３１には、通常ラッピングテープと呼ばれるものが好適に利用される。ａ−Ｓｉ等の非単結晶材料の光導電層等の第１の層または上部阻止層等の中間層の表面を加工する際、研磨テープには、砥粒としてはＳｉＣ、Ａｌ２Ｏ３、Ｆｅ２Ｏ３などが用いられる。具体的には、富士フィルム社製ラッピングテープＬＴ−Ｃ２０００を用いた。加圧弾性ローラー７３０は、そのローラー部は、ネオプレンゴム、シリコンゴムなどの材質からなり、ＪＩＳゴム硬度２０〜８０の範囲、より好ましくはＪＩＳゴム硬度３０〜４０の範囲とされている。また、ローラー部形状は、長手方向において、中央部の直径が両端部の直径より若干太いものが好ましく、例えば、両者の直径差が０．０〜０．６ｍｍの範囲、より好ましくは、０．２〜０．４ｍｍの範囲となる形状が好適である。加圧弾性ローラー７３０は、回転する加工対象物（円筒状基体上の堆積膜表面）７００に対して、加圧圧力０．０５ＭＰａ〜０．２ＭＰａの範囲で加圧しながら、研磨テープ７３１、例えば、上記のラッピングテープを送り堆積膜表面の研磨を行う。
【００９２】
なお、大気中で実施される表面研磨に対しては、前記研磨テープを利用する手段以外に、バフ研磨のような湿式研磨の手段を利用することも可能である。また、湿式研磨の手段を利用する際には、研磨加工後、研磨に利用する液の洗浄除去を施す工程を設けるが、その際、表面を水と接触させ、洗浄する処理を併せて実施することができる。
【００９３】
＜本発明に係わる水洗浄装置＞
水洗浄に関しては、例えば特許第２７８６７５６号公報などに開示されている。本発明に用いることができる水洗浄装置の一例を図８に示す。
【００９４】
図８に示す処理装置は、処理部８０２と被処理部材搬送機構８０３よりなっている。処理部８０２は、被処理部材投入台８１１、被処理部材洗浄槽８２１、純水接触槽８３１、乾燥槽８４１、被処理部材搬出台８５１よりなっている。洗浄槽８２１、純水接触槽８３１とも液の温度を一定に保つための温度調節装置（図示せず）が付いている。搬送機構８０３は、搬送レール８６５と搬送アーム８６１よりなり、搬送アーム８６１は、レール８６５上を移動する移動機構８６２、基体８０１を保持するチャッキング機構８６３及びチャッキング機構８６３を上下させるためのエアーシリンダー８６４よりなっている。投入台８１１上に置かれた基体８０１は、搬送機構８０３により洗浄槽８２１に搬送される。洗浄槽８２１中の界面活性剤水溶液によりなる洗浄液８２２中で超音波処理されることにより表面に付着している油及び粉体の洗浄が行われる。次に基体８０１は、搬送機構８０３により純水接触槽８３１へ運ばれ、２５℃の温度に保たれた抵抗率１７５ｋΩ・ｍ（１７．５ＭΩ・ｃｍ）の純水をノズル８３２から４．９ＭＰａの圧力で吹き付けられる。純水接触工程の終わった基体８０１は搬送機構８０３により乾燥槽８４１へ移動され、ノズル８４２から高温の高圧空気を吹き付けられ乾燥される。乾燥工程の終了した基体８０１は、搬送機構８０３により搬出台８５１に運ばれる。
【００９５】
＜本発明に係わる電子写真装置＞
本発明の電子写真感光体を用いた電子写真装置の一例を図９に示す。尚、本例の装置は、円筒状の電子写真感光体を用いる場合に好適なものであるが、本発明の電子写真装置は本例に限定されるものではなく、感光体形状は無端ベルト状等の所望のものであってよい。
【００９６】
図９において、９０４が本発明で言うところの電子写真感光体であり、９０５は該感光体９０４に静電潜像形成のための帯電を行う一次帯電器である。図ではコロナ帯電器を記載してあるが、特開昭６３−２１０８６４公報記載のような接触帯電器でもよい。９０６は静電潜像の形成された感光体９０４に現像材（トナー）９０６ａを供給するための現像器であり、９０７は感光体表面のトナーを転写材に移行させるための転写帯電器である。図ではコロナ帯電器を記載してあるが、特開昭６２−１７５７８１公報記載のようなローラー電極でもよい。９０８は感光体表面の浄化を図るクリーナーである。本例では感光体表面の均一浄化を有効に行うため、弾性ローラー９０８−１とクリーニングブレード９０８−２を用いて感光体表面の浄化を行っているが、いずれか一方のみ、もしくはクリーナー９０８自体を具備しない構成も設計可能である。９０９および９１０は、それぞれ次回の複写動作にそなえて感光体表面の除電を行うためのＡＣ除電器および除電ランプであるが、もちろんいずれかがない、若しくは両者ともない構成も設計可能である。９１３は紙等の転写材、９１４は転写材の送りローラーである。露光Ａの光源には、ハロゲン光源、或いは単一波長を主とするレーザー、ＬＥＤなどの光源を用いる。
【００９７】
このような装置を用い、複写画像の形成は、例えば以下のように行われる。
【００９８】
まず電子写真感光体９０４を所定の速度で矢印の方向へ回転させ、一次帯電器９０５を用いて感光体９０４の表面を一様に帯電させる。次に、帯電された感光体９０４の表面に画像の露光Ａを行い、該画像の静電潜像を感光体９０４の表面に形成させる。そして感光体９０４の表面の静電潜像の形成された部分が現像器９０６の設置部を通過する際に、現像器９０６によってトナーが感光体９０４の表面に供給され、静電潜像がトナー９０６ａによる画像として顕像化（現像）され、更にこのトナー画像は感光体９０４の回転とともに転写帯電器９０７の設置部に到達し、ここで送りローラー９１４によって送られてくる転写材９１３に転写されるのである。
【００９９】
転写終了後、次の複写工程に備えるために電子写真感光体９０４の表面から残留トナーがクリーナー９０８によって除去され、更に該表面の電位がゼロ若しくは殆どゼロとなるように除電器９０９および除電ランプ９１０により除電され、１回の複写工程を終了する。
【０１００】
【実施例】
以下、本発明を実施例に基づき比較例と対照しながら説明する。
【０１０１】
［実施例１］
図５に示したａ−Ｓｉ感光体成膜装置を用いて、表１に示した条件で直径１０８ｍｍのＡｌ基体に、第１の層として光導電層まで堆積した。
【０１０２】
【表１】
2004126540.tif 000003
次いで、第１の層まで堆積した基体を一旦成膜炉から取り出し、大気に晒した。大気中で５分間放置した後、感光体を再び成膜炉に戻し、表２に示した条件で第２の層である上部阻止層と表面層を堆積した。
【０１０３】
【表２】
2004126540.tif 000004
以上の手順で得られた感光体は負帯電で用いられる感光体であり、次のように評価した。
【０１０４】
（球状突起数）
得られた感光体の表面を光学顕微鏡で観察した。そして、２０μｍ以上の大きさの球状突起の数を数え、１０ｃｍ２当たりの個数を調べた。
【０１０５】
得られた結果は、比較例２での値を１００％とした場合の相対比較でランク付けを行った。
【０１０６】
◎・・・　３５％以上６５％未満
○・・・　６５％以上９５％未満
△・・・　９５％以上１０５％未満
×・・・　１０５％以上。
【０１０７】
（画像欠陥）
一次帯電器としてコロナ放電を採用し、また、クリーナーにクリーニングブレードを具える電子写真装置に、本実施例で作製した電子写真感光体を装着して画像形成を行った。具体的には、キヤノン製ＧＰ６０５（プロセススピード３００ｍｍ／ｓｅｃ、イメージ露光）をベースに負帯電も可能なように改造し、トナーをネガトナーに変更した複写機を試験用電子写真装置として用い、Ａ３サイズの白紙原稿を複写した。こうして得られた画像を観察し、直径０．３ｍｍ以上の球状突起に起因する黒ポチの個数を数えた。
【０１０８】
得られた結果は、比較例２での値を１００％とした場合の相対比較でランク付けを行った。
【０１０９】
◎・・・　３５％以上６５％未満
○・・・　６５％以上９５％未満
△・・・　９５％以上１０５％未満
×・・・　１０５％以上。
【０１１０】
（帯電能）
電子写真感光体を電子写真装置に設置し、正帯電用電子写真感光体の場合は、帯電器に＋６ｋＶの高電圧を印加し、負帯電用電子写真感光体の場合は、帯電器に−６ｋＶの高電圧を印加してコロナ帯電を行い、現像器位置に設置した表面電位計により電子写真感光体の暗部表面電位を測定する。
【０１１１】
得られた結果は、比較例２での値を１００％とした場合の相対評価でランク付けを行った。
【０１１２】
◎・・・　１１５％以上
○・・・　１０５％以上、１１５％未満
△・・・　９５％以上、１０５％未満
×・・・　９５％未満。
【０１１３】
（残留電位）
電子写真感光体を、一定の暗部表面電位（例えば４５０Ｖ）に帯電させる。そして直ちに一定光量の比較的強い光（例えば１．５Ｌｘ・ｓｅｃ）を照射する。この時、現像器位置に設置した表面電位計により電子写真光感光体の残留電位を測定する。
【０１１４】
得られた結果は、比較例２での値を１００％とした場合の相対評価でランク付けを行った。
【０１１５】
◎・・・　８５％未満
○・・・　８５％以上、９５％未満
△・・・　９５％以上、１０５％未満
×・・・　１０５％以上。
【０１１６】
以上の方法で総合評価を行った結果を、比較例１、２と共に表４に示す。
【０１１７】
［比較例１］
図５に示したａ−Ｓｉ感光体成膜装置を用いて、直径１０８ｍｍの円筒状Ａｌ基体に、表１に示した条件で第１の層である光導電層を堆積し、大気に晒すことなく連続して表２に示した条件で第２の層である上部阻止層と表面層を堆積した。
【０１１８】
以上のように作製した負帯電用感光体は実施例１と同様に評価し、結果を表４に示した。
【０１１９】
［比較例２］
図５に示したａ−Ｓｉ感光体成膜装置を用いて、表３に示した条件で直径１０８ｍｍの円筒状Ａｌ基体に第１の層である光導電層と第２の層である表面層を大気に晒すことなく連続して堆積した。本比較例では、第２の層の上部阻止層を設けなかった。
【０１２０】
以上のように作製した負帯電用感光体は実施例１と同様に評価し、結果を表４に示した。
【０１２１】
【表３】
2004126540.tif 000005
【０１２２】
【表４】
2004126540.tif 000006
表４から分かるように、本発明の感光体は球状突起数が比較例１や比較例２と同等レベルであっても、画像欠陥であるポチの数は非常に改善することが分かる。また、上部阻止層を設けることで帯電能、残留電位は改善し、たとえ第１の層と第２の層の間で一旦、感光体を大気に晒しても特性には何ら悪影響はないことが分かる。
【０１２３】
［実施例２］
図５に示したａ−Ｓｉ感光体成膜装置を用いて、表５に示した条件で直径１０８ｍｍの円筒状Ａｌ基体に、第１の層として光導電層まで成膜した感光体を製造した。
【０１２４】
【表５】
2004126540.tif 000007
次いで、その状態で成膜炉内に大気をリーク弁から導入し、感光体を大気に晒した。その状態で５分間放置した後、再び成膜炉を真空状態に戻し、表６に示した条件で第２の層である上部阻止層を堆積した。
【０１２５】
【表６】
2004126540.tif 000008
以上の手順で作製した感光体は正帯電で用いられる感光体であり、評価にはキヤノン製ＧＰ６０５をベースにした複写機を試験用電子写真装置として用い、実施例１と同様の手順で評価し、結果を表７に示した。
【０１２６】
［比較例３］
図５に示したａ−Ｓｉ感光体成膜装置を用いて、表５に示した条件で直径１０８ｍｍの円筒状Ａｌ基体に、第１の層として光導電層まで堆積した感光体を製造した。次いで、その状態で成膜炉内にＯ２ガスを大気圧まで導入し、感光体を酸素雰囲気に晒した。その状態で５分間放置した後、再び成膜炉を真空状態に戻し、表６に示した条件で第２の層である上部阻止層を堆積した。
【０１２７】
以上のように作製した正帯電用感光体は実施例１と同様の評価をおこない、実施例２と共に結果を表７に示した。
【０１２８】
【表７】
2004126540.tif 000009
表７から分かるように、本発明の効果は、成膜炉内で大気に触れさせるだけでも得られることが分かる。また、酸素雰囲気に触れさせても効果が見られなかったことから、単なる表面の酸化による効果ではなく、大気、あるいは水蒸気などとの何らかの相互作用であることが推測される。
【０１２９】
［実施例３］
図６に示したＶＨＦプラズマＣＶＤ方式のａ−Ｓｉ感光体成膜装置を用いて、表８に示した条件で直径１０８ｍｍの円筒状Ａｌ基体に、第１の層として下部阻止層と光導電層まで堆積した感光体を製造した。
【０１３０】
【表８】
2004126540.tif 000010
次いで、第１の層まで堆積した基体を一旦成膜炉から取り出し、大気に晒した後に再び成膜炉に戻し、表９に示した条件で第２の層である上部阻止層と表面層を堆積した。
【０１３１】
【表９】
2004126540.tif 000011
以上の手順で作製した負帯電用感光体は実施例１と同様に評価した。結果は実施例４の結果と共に表１０に示した。
【０１３２】
［実施例４］
図６に示したＶＨＦプラズマＣＶＤ方式のａ−Ｓｉ感光体成膜装置を用いて、表８に示した条件で直径１０８ｍｍの円筒状Ａｌ基体に、第１の層として下部阻止層と光導電層まで堆積した感光体を製造した。
【０１３３】
次いで、第１の層まで堆積した基体を一旦成膜炉から取り出し、大気に晒した。本実施例では、このとき、図７に示した研磨装置を用いて表面を研磨し、球状突起の突起部分の平坦化を行った。この平坦化によって、研磨前の表面の球状突起の凸部が、レーザー顕微鏡で評価したとき、５〜２０μｍであったのが、２μｍ以下に減少した。
【０１３４】
次に図８に示した水洗浄装置を用いて表面を洗浄した。その後、感光体を再び成膜炉に戻し、研磨した第１の層上に、表９に示した条件で第２の層である上部阻止層と表面層を堆積した。
【０１３５】
以上の手順で作製した負帯電用感光体は実施例１と同様に評価した。結果を実施例３と共に表１０に示す。
【０１３６】
【表１０】
2004126540.tif 000012
表１０から、ＶＨＦ方式の製造方法であっても、本発明の効果は同様に得られることが分かる。また、球状突起の突起部分を平坦化した後に第２の層を積層する方がより画像欠陥低減効果が高まることが判明した。
【０１３７】
［実施例５］
図５に示したａ−Ｓｉ感光体成膜装置を用いて、表１１に示した条件で直径１０８ｍｍの円筒状Ａｌ基体に、第１の層として下部阻止層と光導電層まで堆積した感光体を製造した。
【０１３８】
【表１１】
2004126540.tif 000013
次いで、第１の層まで堆積した基体を一旦成膜炉から取り出し、大気に晒した。大気中で１０分間放置した後、図８に示した水洗浄装置を用いて洗浄した。その後、感光体を再び成膜炉に戻し、第１の層上に表１２に示した条件で第２の層である上部阻止層と表面層を堆積した。本実施例においては、上部阻止層の膜厚を変化させた感光体Ａ〜Ｆを作成した。
【０１３９】
【表１２】
2004126540.tif 000014
以上の手順で得られた負帯電用感光体は実施例１と同様の手順で評価すると共に、更に球状突起の大きさの評価を行った。得られた感光体の表面全体を光学顕微鏡で観察し、最も大きい球状突起のおおよその直径を調べた。その結果、本実施例の製造条件においては、いずれの感光体においてもほぼ１００μｍであることが判明した。こうして得られた最大球状突起の直径に対して、上部阻止層の膜厚の比を求めた。
【０１４０】
評価結果を表１３に示す。表１３から分かるように、本発明の画像欠陥低減効果を得るためには、上部阻止層の膜厚は最大球状突起の直径の１０−４倍以上の膜厚が好適であることが分かる。また、感光体Ｆについては画像欠陥低減効果は充分に得られたが、上部阻止層が厚くなりすぎ、感度低下が見られた。従って、膜厚の上限は１μｍ以下に抑えることが望ましいことが分かる。また、第２の層を堆積する前に水洗浄装置により洗浄を行うことにより、より密着性が向上した。
【０１４１】
【表１３】
2004126540.tif 000015
［実施例６］
図５に示したａ−Ｓｉ感光体成膜装置を用いて、表１４に示した条件で直径１０８ｍｍの円筒状Ａｌ基体に、第１の層として下部阻止層と光導電層まで堆積した感光体を製造した。
【０１４２】
【表１４】
2004126540.tif 000016
次いで、第１の層まで堆積した感光体を成膜炉に残したままリーク弁を開き、成膜炉内を大気に戻した。こうして感光体を大気に晒し、約１０分間放置した後、成膜炉から取り出し、図８に示した水洗浄装置で洗浄を行った。洗浄後、再び成膜炉に感光体を戻した後に成膜炉を真空引きし、引き続いて、第１の層上に表１５に示した条件で第２の層である上部阻止層と表面層を堆積した。本実施例においては、上部阻止層に含有される第１３族不純物原子であるＢ（ボロン）の含有量を変化させた感光体Ｇ〜Ｌを作成した。
【０１４３】
【表１５】
2004126540.tif 000017
以上の手順で得られた負帯電感光体は実施例１と同様の手順で評価した。
【０１４４】
評価後、それぞれの感光体を切り出し、ＳＩＭＳ分析（２次イオン質量分析）を行い、上部阻止層中のＢ（ボロン）含有量を調べた。
【０１４５】
評価結果を表１６に示す。表１６から分かるように、上部阻止層の不純物含有量が１００ｐｐｍから３００００ｐｐｍの範囲にすることで帯電能と残留電位に効果があることが分かる。また、第２の層を堆積する前に水洗浄装置により洗浄を行うことで、より密着性が向上した。
【０１４６】
【表１６】
2004126540.tif 000018
［実施例７］
図５に示したａ−Ｓｉ感光体成膜装置を用いて、表１７に示した条件で直径１０８ｍｍのＡｌ基体に、第１の層として下部阻止層と光導電層まで堆積した感光体を製造した。
【０１４７】
【表１７】
2004126540.tif 000019
次いで、感光体を一旦成膜炉から取り出し、大気に晒した。本実施例では、このとき、図７に示した研磨装置を用いて表面を研磨し、球状突起の突起部分の平坦化を行った。その後、図８に示した水洗浄装置により、感光体を洗浄した。そして感光体を再び成膜炉に戻し、表１８に示した条件で第２の層である上部阻止層と表面層とを堆積した。本実施例においては、成膜時間を変えることで上部阻止層の膜厚を変化させた感光体Ｍ〜Ｒを作成した。
【０１４８】
【表１８】
2004126540.tif 000020
以上の手順で得られた負帯電用感光体について、球状突起の大きさの評価を行った。球状突起の大きさの評価は、表面層、上部阻止層を通して見える第１層の表面を光学顕微鏡で観察し、最も大きい球状突起のおおよその直径を調べた。その結果、本実施例の製造条件においては、Ｍ〜Ｒのいずれの感光体においてもほぼ６０μｍであることが判明した。こうして得られた最大球状突起の直径に対して、上部阻止層の膜厚の比を求めた。
【０１４９】
得られた負帯電用感光体は実施例１と同様の手順で評価すると共に、更に耐久後の画像欠陥の評価を行った。
【０１５０】
（耐久後の画像欠陥）
得られた電子写真感光体を電子写真装置に装着して、Ａ４用紙横送りで１０万枚の連続通紙耐久を行った。１０万枚の通紙耐久後、Ａ３サイズの白色原稿を複写した。こうして得られた画像を観察し、直径０．３ｍｍ以上の球状突起に起因する黒ポチの個数を数えた。
【０１５１】
得られた結果は、通紙耐久前の画像の黒ポチの個数と比較してランク付けを行った。
【０１５２】
◎　・・・耐久後においても画像欠陥の悪化は見られず、非常に良好
○　・・・わずかに画像欠陥は悪化したが１０％未満の増加であり、良好
△　・・・１０％以上２０％未満の増加が見られたが実用上、支障なし
×　・・・２０％以上の増加が見られた
評価結果を表１９に示す。表１９から分かるように、本発明の画像欠陥低減効果を得るためには、第１層の表面に存在する球状突起の突起部を平坦化し、さらに上部阻止層の膜厚を最大球状突起の直径の１０−４倍以上の膜厚にすることがより好適であることが判明した。また、上部阻止層を１．５μｍとした感光体Ｒについては画素欠陥低減効果は充分に得られたが、若干の感度低下が見られた。従って、上部阻止層の膜厚の上限は１μｍ以下に抑えることが望ましいことが分かる。
【０１５３】
【表１９】
2004126540.tif 000021
【０１５４】
【発明の効果】
以上述べたように、第１の層を積層した後に大気に晒すことにより、従来球状突起に基づいて発生していた画像欠陥を大幅に改善させることができた。即ち、本発明によれば、電気的特性を犠牲にすることなく、安価に安定して歩留まり良く製造し得る、画像欠陥が少なく高画質の使いやすい電子写真感光体の製造方法及びその電子写真感光体、並びに電子写真装置を提供することができる。
【０１５５】
更に第２ステップにおいて、球状突起の突起部を研磨することにより平坦化した後に第２の層を積層することで、より一層、球状突起を画像に現れにくくすることができる。
【０１５６】
さらに第２ステップと第３ステップの間に感光体を水と接触させるとさらに良い。具体的には、水洗浄を行うことにより、その後表面保護層を堆積した際の密着性が向上し、膜剥がれがより起こりにくくなる。
【０１５７】
また、必要に応じて第２ステップで感光体の検査を行うことで、品質不良の感光体については後の工程を省略することができ、全体としてコストの低減を図ることができる。
【図面の簡単な説明】
【図１】電子写真感光体の球状突起の一例を示す模式的断面図である。
【図２】本発明の電子写真感光体の球状突起の一例を示す模式的断面図である。
【図３】第２のステップで表面を研磨した本発明の電子写真感光体の球状突起の一例を示す模式的断面図である。
【図４】本発明の電子写真感光体の一例を示す模式的断面図である。
【図５】ＲＦを用いたａ−Ｓｉ感光体成膜装置の模式的断面図である。
【図６】ＶＨＦを用いたａ−Ｓｉ感光体成膜装置の模式的断面図である。
【図７】本発明に用いた表面研磨装置の模式的断面図である。
【図８】本発明に用いた水洗浄装置の模式的断面図である。
【図９】本発明の電子写真装置の一例の模式的断面図である。
【符号の説明】
１０１、２０１、３０１　導電性の表面を有する基体
１０２、２０２、３０２　第１の層
１０３、２０３、３０３　球状突起
１０４、２０４、３０４　ダスト
１０５、２０５、３０５　上部阻止層
１０６、３０６　球状突起と正常堆積部分の境界
２０６ａ　球状突起と第１の層の正常堆積部分との境界
２０６ｂ　上部阻止層表面で観察される球状突起と正常堆積部分との境界
４０１　基体
４０２　第１の層
４０３　第２の層
４０４　下部阻止層
４０５　光導電層
４０６　上部阻止層
４０７　表面層
４０８　球状突起
５１００、６１００　成膜装置
５１１０、６１１０　反応容器、成膜炉
５１１１、６１１１　カソード電極
５１１２、６１１２　導電性の表面を有する基体
５１１３、６１１３　基体加熱用ヒーター
５１１４　ガス導入管
５１１５、６１１５　高周波マッチングボックス
５１１６　ガス配管
５１１７　リークバルブ
５１１８　メインバルブ
５１１９　真空計
５１２０　高周波電源
５１２１　絶縁材料
５１２３　受け台
５２００　ガス供給装置
５２１１〜５２１６　マスフローコントローラー
５２２１〜５２２６　ボンベ
５２３１〜５２３６　バルブ
５２４１〜５２４６　流入バルブ
５２５１〜５２５６　流出バルブ
５２６０　補助バルブ
５２６１〜５２６６　圧力調整器
６１２０　回転モーター
６１２１　排気口
６１３０　放電空間
７００　基体
７２０　弾性支持機構
７３０　加圧弾性ローラー
７３１　研磨テープ
７３２　送り出しロール
７３３　巻き取りロール
７３４　定量送り出しロール
７３５　キャプスタンローラ
８０１　導電性の表面を有する基体
８０２　処理部
８０３　被処理部材搬送機構
８１１　被処理部材投入台
８２１　被処理部材洗浄槽
８２２　洗浄液
８３１　純水接触槽
８３２　ノズル
８４１　乾燥槽
８４２　ノズル
８５１　被処理部材搬出台
８６１　搬送アーム
８６２　移動機構
８６３　チャッキング機構
８６４　エアーシリンダー
８６５　搬送レール
９０４　電子写真感光体
９０５　一次帯電器
９０６　現像器
９０６ａ　現像剤（トナー）
９０７　転写帯電器
９０８　クリーナー
９０８−１　弾性ローラー
９０８−２　クリーニングブレード
９０９　ＡＣ除電器
９１０　除電ランプ
９１３　転写材
９１４　送りローラー
Ａ　画像露光（アナログ光、或いはデジタル光）
【図１】
2004126540.tif 000022
【図２】
2004126540.tif 000023
【図３】
2004126540.tif 000024
【図４】
2004126540.tif 000025
【図５】
2004126540.tif 000026
【図６】
2004126540.tif 000027
【図７】
2004126540.tif 000028
【図８】
2004126540.tif 000029
【図９】
2004126540.tif 000030